FR 2807053 A1 20011005 FR 0004036 A 20000330 COMPOSITION DECAPANTE, UTILISABLE NOTAMMENT DANS LE DOMAINE DU BATIMENT La présente invention porte sur une composition décapante, utilisable notamment dans le domaine du bâtiment, en particulier pour le décapage des revêtements organiques extérieurs tels que les imperméabilités de façade et les films minces. Les imperméabilités de façade, d'aspect caoutchouteux sont imperméables à l'air, à l'oxygène et à la vapeur d'eau et sont à base de polymères acrylique ou styrène- acrylique. Dans le secteur du bâtiment, la plupart des décapants pour peintures sont à base de chlorure de méthylène additivé de méthanol. Ils peuvent être épaissis par des composés cellulosiques et peuvent contenir une charge minérale. Cependant, on cherche de plus en plus à remplacer le chlorure de méthylène en raison de ses très fortes volatilité et nocivité. Les produits de remplacement du mélange synergique chlorure de méthylène- méthanol existent, mais il sont, en général, beaucoup plus chers et entrent à au moins 90 % en poids de la constitution de la formulation. Les 10 % restants sont constitués par un épaississant (le plus souvent choisi parmi les dérivés cellulosiques ou acryliques), lui-même, généralement encore plus cher que les solvants et les divers additifs activateur, tensio-actif, inhibiteur de corrosion. La présente invention a donc pour objet une composition décapante, utilisable notamment dans le domaine du bâtiment, en particulier pour le décapage des imperméabilités de façade et des films minces, caractérisée en ce qu'elle comprend (A) au moins un ester dibasique, (B) au moins un solvant aprotique dipolaire, (C) au moins un co-solvant, et (D) une association d'agents de ramollissement. La composition selon l'invention peut comprendre, pour 100 parties en poids de (A) + (B) + (C) + (D): - 10 à 50, en particulier 25 à 45, parties en poids de (A) - 10 à 30, en particulier 15 à 25, parties en poids de (B) - 10 à 50, en particulier 15 à 30, parties en poids de (C); et -0,3 à 10, en particulier 3 à 10, parties en poids de (D). Le ou les esters dibasiques (A) sont notamment choisis parmi les esters dibasiques aliphatiques, en particulier les diesters d'alkyle en C1- C4 d'un ou plusieurs acides dibasiques aliphatiques en C4-C6. On peut citer en particulier le succinate de diméthyle, le glutarate de diméthyle, 5 I'adipate de diméthyle et leurs mélanges; Les solvants aprotiques dipolaires (B) sont avantageusement choisis parmi le diméthylsulfoxyde, la N-méthylpyrrolidone, le carbonate de propylène, le diméthylformamide, l'acétonitrile, la N-méthylmorpho- line, la butyrolactone et le diméthylacétamide. Le diméthylsulfoxyde et la N-méthyl pyrrolidone sont préférés. Comme co-solvants (C), on choisira de préférence des monoalcoxybenzènes tels que I'anisole et le phénétole. On utilisera tout particulièrement, le phénétole. Selon la présente invention, on désigne par association d'agent de ramolissements un mélange comprenant les composés suivants un lactate d'alkyle tel que le lactate d'éthyle ou le lactate de butyle; la triméthylcyclohexanone ou l'isophorone, I'acétate de cyclohexyle; une éthanolamine telle que la monoéthanolamine ou la diéthanolamine, la méthyldiéthanolamine; le 1,2-, ou le 1,3- ou le 1,4-diméthoxybenzène et de l'eau. Chaque agent de ramollissement peut être utilisé à raison d'au moins 0,05 partie en poids et, de préférence, 0,5 partie en poids pour parties en poids de (A) + (B) + (C) + (D). La composition décapante selon l'invention peut comprendre en outre: - au moins une charge inorganique à caractère épaississant, à raison notamment de 20 à 40 parties en poids, en particulier de 25 à 35 parties en poids pour 100 parties en poids de (A)+(B)+(C)+(D), et/ou - au moins un épaississant cellulosique, à raison notamment de 0,05 à 0,5 partie en poids, en particulier de 0,1 à 0,3 partie en poids, pour parties en poids de (A) + (B) + (C) + (D); et/ou - au moins un agent dispersant, à raison notamment de 0, 1 à 10 parties en poids, en particulier de 0,5 à 2 parties en poids, pour 100 parties en poids de (A) + (B) + (C) + (D). Par charge inorganique à caractère épaississant, on entend une poudre inorganique, naturelle ou synthétique pouvant conduire à des formulations dont la viscosité est de l'ordre de 6 000 mPa.s à 20 tours/min ou 2 000 mPa.s à 100 tours/min. La ou les charges inorganiques ont, d'une manière générale, une granulométrie moyenne comprise entre 0,1 et 200 /pm, plus particulièrement entre 1 et 100 pm. Une granulométrie plus fine permet d'obtenir la même viscosité en utilisant moins de charge, ce qui n'est5 pas économiquement souhaitable. A titre d'exemple de charges inorganiques, on peut citer le carbonate de calcium, la silice, le phosphite de calcium, l'hydroxyde de calcium (Ca(OH)2), I'argile, la bentonite. Comme exemple d'épaississant cellulosique, on peut citer le l0 METHOCELL 311 commercialisé par la Société "DOW CHEMICAL Co.", dont le procédé d'obtention est décrit dans le brevet américain US-A-3 388 082 intitulé "Hydroxypropyl methyl cellulose ethers". Comme exemple d'agent dispersant, on peut citer l'ester phosphorique acide du 2-éthylhexanol, commercialisé par la Société "CECA" sous la dénomination "BEYCOSTAT A081" La composition décapante selon l'invention peut en outre contenir au moins un agent lui procurant une odeur agréable, à raison notamment de 1 à 10 parties en poids pour 100 parties en poids de (A) + (B) + (C) + (D). La composition décapante de l'invention s'est avérée être très intéressante; en effet après qu'on l'ait appliquée puis laissé agir pendant quelques dizaines de minutes, il suffit de pousser les lambeaux secs à l'aide d'une spatule de peintre. On évite des résidus humides, collants, toujours difficiles à éliminer et à traiter, et on obtient la plupart du temps un substrat propre, tel que mur en béton ou en brique. Les exemples suivants illustrent la présente invention. Dans ces exemples, les ingrédients utilisés sont les suivants * Ester dibasique: DBE= ester dibasique ayant la composition suivante (en % en poids) adipate diméthyle/glutarate de diméthyle/succi-nate de diméthyle /62/23, commercialisé par la Société "RHONE-POULENC" sous la dénomination "RPDE". Solvant aprotique polaire: DMSO Co-solvant: Phénétole Agents de ramollissements: triméthylcyclohexanone, lactate d'éthyle, cyclohexyl acétate, eau, diéthanolamine, 1,4-diméthoxybenzène. 4 Additifs Epaississant cellulosique= épaississant cellulosique commercialisé par la Société "DOW CHEMICAL Co." sous la dénomination "METHOCELL 31 1 ", Agent dispersant = ester phosphorique acide du 2éthylhexanol, commercialisé sous la dénomination "BEYCOSTAT A081 ", CaHPO3 = phosphite de calcium naturel, produit par la Société "CECA". Dans ces exemples, toutes les proportions citées sont en parties en poids. EXEMPLE DE PREPARATION 1: On a préparé la formulation suivante en mélangeant les constituants à température ambiante. - DMSO.............................................. 21,9 - RDPE................................................ 43,8 - Phénétole.......................................... 28,4 - Association d'agents de ramollissement... 4,5 constituée par: triméthylcyclohexanone (0,75), lactate d'éthyle (0,75), acétate de cyclohexyle (0,75), eau (0,75) , diéthanolamine (0,75) et 1,4-diméthoxybenzène (0,75); - METHOCELL 311................................. 1 EXEMPLE DE PREPARATION 2: Toute la préparation se fait à température ambiante (25 C) et sous agitation (environ 400 tours /min), avec, de préférence, une turbine permettant une dispersion de solides dans les liquides. Les solvants sont25 introduitsd'abord. Puis on ajoute le phosphite de calcium et l'épaississant cellulosique. -DMSO.............................................. 15 -RDPE............................................... 30 - Phénétole......................................... 19,5 - Association d'agents de ramollissement... 3 constituée par: triméthylcyclohexanone (0, 5), lactate d'éthyle (0,5), acétate de cyclohexyle (0,5), eau (0,5), diéthanolamine (0,5) et 1,4- diméthoxybenzène (0,5) - BEYCOSTAT A81................................ 1 - METHOCELL 311................................. 0,7 - Phosphite de calcium.......................... 30,8 EXEMPLE D'APPLICATION 1: Cet exemple d'application concerne le décapage d'une imperméabilité de façade d'épaisseur estimée à 700-800 Jm sur support béton lisse. L'application est faite à la patte de lapin sur façade extérieure (T=12 C) . Après un temps de pose de 30 minutes, les préparations 1 et 2 conduisent à une élimination aisée au scraper en donnant des lambeaux secs et laissant place à un support prêt à peindre. L'association d'agents de ramollissements donne ainsi d'excellents résultats sur des imperméabilités. Le temps d'attente utile à la diffusion du décapant est très faible (30 à 40 minutes environ): on peut donc dire qu'il n'existe pas de réelle différence pratique au niveau des décapages d'imperméabilité sur béton entre cette formule et une formule chlorée traditionnelle, si ce n'est un temps d'ouverture beaucoup plus important, ce qui est bénéfique. EXEMPLE D'APPLICATION 2: Cet exemple d'application concerne le décapage d'un film mince sur support structuré. Dans ce cas, les deux formules ont conduit aux mêmes performances. La différence avec l'exemple précédent est qu'on élimine le film à la pression. On n'observe pas d'effet de mottage, particulièrement lorsqu'on utilise la préparation 2 (chargée). REVENDICATIONS 1. Composition décapante, utilisable notamment dans le domaine du bâtiment, en particulier pour le décapage des imperméabilités de façade et des films minces caractérisée en ce qu'elle comprend (A) au moins un ester dibasique, (B) au moins un solvant aprotique dipolaire, (C) au moins un co-solvant, et (D) une association d'agents de ramollissement. 2. Composition décapante selon la revendication 1, caractérisée en ce qu'elle comprend, pour 100 parties en poids de (A) + (B) + (C) + (D) à 50 parties en poids de (A), - 10 à 30 parties en poids de (B), - 10 à 50 parties en poids de (C), et -0,3 à 10 parties en poids de (D). 3. Composition décapante selon la revendication 2, caractérisée en ce qu'elle comprend, pour 100 parties en poids de (A) + (B) + (C) + (D) à 45 parties en poids de (A), - 15 à 25 parties en poids de (B), - 15 à 30 parties en poids de (C), et - 3 à 10 parties en poids de (D). 4. Composition décapante selon l'une des revendications 1 à 3, caractérisée en ce que les esters dibasiques (A) sont choisis parmi les esters dibasiques aliphatiques, en particulier les diesters d'alkyle en C1-C4 d'un ou plusieurs acides dibasiques aliphatiques en C4-C6. 5. Composition décapante selon la revendication 4, caractérisée en ce que le ou les esters dibasiques (A) sont choisis parmi le succinate de diméthyle, le glutarate de diméthyle, I'adipate de diméthyle et leurs mélanges. 6. Composition décapante selon l'une des revendications 1 à 5, caractérisée en ce que le ou les solvants aprotiques dipolaires (B) sont choisis parmi le diméthylsulfoxyde, la N-méthylpyrrolidone, le carbonate de propylène, le diméthylformamide, I'acétonitrile, la N- méthylmorpholine, la -butyrolactone et le diméthylacétamide. 7. Composition décapante selon l'une des revendications 1 à 3, caractérisée en ce que le co-solvant (C) est l'anisole ou le phénétole. 8. Composition décapante selon l'une des revendications 1 à 3, caractérisée en ce que l'association d'agents de ramollissements est un mélange comprenant un lactate d'alkyle tel que le lactate d'éthyle ou le lactate de butyle, la triméthylcyclohaxanone ou l'isophorone, I'acétate de cyclohexyle, une éthanolamine tel que la monoéthanolamine ou la diéthanolamine ou la méthyldiéthanol- amine, le 1,2- ou le 1,3- ou le 1,4-diméthoxybenzène et de l'eau. 9. Composition décapante selon la revendication 8 caractérisée en ce que l'association d'agents de ramollissements est un mélange constitué par le lactate d'éthyle, la triméthylcyclohexanone, l'acétate de cyclohexyle, la diéthanolamine, le 1,4- diméthoxybenzène, I'eau. 10. Composition décapante selon l'une des revendications 8 ou 9, caractérisée en ce que chaque composé est utilisé à raison d'au moins 0, 05 partie en poids pour 100 parties en poids de (A) + (B) + (C) + (D). 11. Composition décapante selon l'une des revendications 1 à 10, caractérisée en ce qu'elle contient en outre au moins un épaississant cellulosique à raison de 0,05 à 0,5 partie en poids, en particulier de 0, 1 à 0,3 partie en poids, pour 100 parties en poids de (A) + (B) + (C) + (D), et/ou au moins une charge inorganique, à raison de 20 à 40 parties en poids, en particulier de 25 à 35 parties en poids, pour 100 parties en poids de (A)+(B)+(C)+(D) et/ou au moins un agent dispersant, à raison de 0,1 à 10 parties pour 100 parties en poids de (A) + (B) + (C) + (D). 12. Composition décapante selon la revendication 11, caractérisée en ce que l'agent dispersant est l'ester phosphorique acide du 2- éthylhexanol. 13. Composition décapante selon la revendication 11, caractérisée en ce que la charge inorganique est le phosphite de calcium. 14. Composition décapante selon l'une des revendications 1 à 12, caractérisée par le fait qu'elle contient en outre au moins un agent procurant une odeur agréable à ladite composition, à raison notamment de 1 à 10 parties en poids, pour 100 parties en poids de (A) + (B) + (C)+(D).